(57)【要約】【課題】光記録媒体保護膜形成用として、割れやＩｎの溶出がなく製造工程を簡素化でき、高密度が得られる酸化物スパッタリングターゲットおよびその製造方法を提供することを目的とする。【解決手段】酸化物スパッタリングターゲットが、ＺｒＯ２，Ｉｎ２Ｏ３およびＺｎＯを含有し、ＺｒＯ２相の周囲がＩｎとＺｎとの酸化物からなる複合酸化物相を含む相で囲まれた組織を有する。さらに、不可避不純物を除いた全金属成分量に対する原子比で、Ｚｒ：Ａ％，ＩｎおよびＺｎ：残とされており、これらの成分組成が、０＜Ａ≦４７．６、０．２２≦Ｉｎ（原子比）／Ｚｎ（原子比）≦４．６８、の関係を満たすことが好ましい。【選択図】図１
2012224903.tif 000002
【特許請求の範囲】
【請求項１】
ＺｒＯ２，Ｉｎ２Ｏ３およびＺｎＯを含有し、
ＺｒＯ２相の周囲がＩｎとＺｎとの酸化物からなる複合酸化物相を含む相で囲まれた組織を有することを特徴とする酸化物スパッタリングターゲット。
【請求項２】
請求項１に記載の酸化物スパッタリングターゲットにおいて、
不可避不純物を除いた全金属成分量に対する原子比で、Ｚｒ：Ａ％，ＩｎおよびＺｎ：残とされており、これらの成分組成が、
０＜Ａ≦４７．６、
０．２２≦Ｉｎ（原子比）／Ｚｎ（原子比）≦４．６８、
の関係を満たすことを特徴とする酸化物スパッタリングターゲット。
【請求項３】
請求項１または２に記載の酸化物スパッタリングターゲットを製造する方法であって、
ＺｒＯ２粉とＩｎ２Ｏ３粉とＺｎＯ粉とを混合して混合粉末を作製する工程と、
該混合粉末を加圧焼結する工程と、を有していることを特徴とする酸化物スパッタリングターゲットの製造方法。
【請求項４】
請求項１または２に記載の酸化物スパッタリングターゲットを製造する方法であって、
Ｉｎ２Ｏ３粉とＺｎＯ粉とを混合し、この混合粉末を仮焼して一次混合粉末を作製する工程と、
該一次混合粉末とＺｒＯ２粉とを混合して二次混合粉末を作製する工程と、
該二次混合粉末を加圧焼結する工程と、を有していることを特徴とする酸化物スパッタリングターゲットの製造方法。
【発明の詳細な説明】
【技術分野】
【０００１】
本発明は、光記録媒体の保護膜を成膜するための酸化物スパッタリングターゲットおよびその製造方法に関するものである。
【背景技術】
【０００２】
近年、写真や動画の高画質化に伴い、光記録媒体等へ記録する際のデジタルデータが増大し、記録媒体の高容量化が求められ、既に、高記録容量の光記録媒体として二層記録方式により５０ＧＢの容量を有したＢｌｕ−ｒａｙ  Ｄｉｓｃ（登録商標）が販売されている。このＢｌｕ−ｒａｙ  Ｄｉｓｃ（登録商標）は、今後もさらなる高容量化が望まれており、記録層の多層化による高容量化の研究が盛んに行われている。
【０００３】
Ｂｌｕ−ｒａｙ  Ｄｉｓｃ（登録商標）を構成する誘電体保護膜用の材料としては、Ｚｒを主成分とし、さらにＩｎ，Ｓｉ，Ｃｒ，Ａｌ，Ｃｅ，Ｔｉ，Ｓｎ，Ｇａ，Ｌａのうち１種または２種以上と酸素とを含む酸化物系材料が提案されている（特許文献１参照）。
また、そのような膜を成膜するスパッタリングターゲット材料として、上記組成においてＺｒの９０％以上がＺｒとＩｎとの複合酸化物相となってターゲット素地中に分散している耐割れ性に優れたＺｒＯ２−Ｉｎ２Ｏ３系光記録媒体保護膜形成用スパッタリングターゲットが提案されている（特許文献２参照）。
【先行技術文献】
【特許文献】
【０００４】
【特許文献１】特開２００５−５６５４５号公報
【特許文献２】特開２００９−６２５８５号公報
【発明の概要】
【発明が解決しようとする課題】
【０００５】
上記従来の技術には、以下の課題が残されている。
記録層に有機色素を用いた安価な光記録媒体の保護膜を形成する材料には高い生産性が求められているが、上記従来のスパッタリングターゲットでは、使用時の割れを防止するためにＺｒＯ２とＩｎ２Ｏ３とを粉砕混合、乾燥、焼成、壊砕し、更にその他の酸化物を加えた後、粉砕混合、乾燥、成形、焼成するといった多数の工程が必要であり、生産性が悪いという問題があった。
また、上記従来のスパッタリングターゲットを簡便に作製する目的でホットプレスにて作製を行った場合、ＺｒＯ２を高温でホットプレスすると、冷却の際にＺｒＯ２の相転移により体積が膨張して割れる問題やＩｎが溶出するという問題があり、高密度なスパッタリングターゲットを得ることができなかった。また、Ｉｎの溶出しない温度で作製したスパッタリングターゲットは比抵抗が高く、スパッタ時に割れが生じたり、パーティクルが発生する問題もあった。
【０００６】
本発明は、前述の課題に鑑みてなされたもので、光記録媒体保護膜形成用として、ホットプレスにて製造する際の割れやＩｎの溶出がなく製造工程を簡素化でき、高密度の酸化物スパッタリングターゲットおよびその製造方法を提供することを目的とする。
【課題を解決するための手段】
【０００７】
本発明者らは、ＺｒＯ２−Ｉｎ２Ｏ３系のスパッタリングターゲットについて研究を進めたところ、原料にＺｎＯ（酸化亜鉛）を加えることにより、ホットプレスにて製造する際の割れやＩｎの溶出なしに高密度なスパッタリングターゲットをホットプレス等の加圧焼結で作製可能なことを見出した。
【０００８】
したがって、本発明は、上記知見から得られたものであり、前記課題を解決するために以下の構成を採用した。すなわち、本発明の酸化物スパッタリングターゲットは、ＺｒＯ２，Ｉｎ２Ｏ３およびＺｎＯを含有し、ＺｒＯ２相の周囲がＩｎとＺｎとの酸化物からなる複合酸化物相を含む相で囲まれた組織を有することを特徴とする。
【０００９】
この酸化物スパッタリングターゲットでは、ＺｒＯ２，Ｉｎ２Ｏ３およびＺｎＯを含有し、ＺｒＯ２相の周囲がＩｎとＺｎとの酸化物からなる複合酸化物相を含む相で囲まれた組織を有するので、比抵抗が下がり、高密度となる。
【００１０】
また、本発明の酸化物スパッタリングターゲットは、不可避不純物を除いた全金属成分量に対する原子比で、Ｚｒ：Ａ％，ＩｎおよびＺｎ：残とされており、これらの成分組成が、０＜Ａ≦４７．６、０．２２≦Ｉｎ（原子比）／Ｚｎ（原子比）≦４．６８、の関係を満たすことを特徴とする。
この酸化物スパッタリングターゲットでは、ＺｒＯ２，Ｉｎ２Ｏ３およびＺｎＯを含有し、Ｚｒ，Ｉｎ，Ｚｎの成分組成が、上記の関係を満たすので、ホットプレス等の加圧焼結で製造可能になり、生産性に優れていると共に、ターゲットは比抵抗が低く高密度であり、スパッタ中において割れやパーティクルの発生も低減することができる。また、ターゲットの比抵抗が低くなるため、ＲＦスパッタだけでなく、ＤＣスパッタも可能になる。なお、ＤＣスパッタの場合、成膜速度が高いと共に、酸素雰囲気中で行うことにより、酸素欠損を防ぎ、膜の透明度を維持することができる。また、特許文献１に記載のようなＺｒＯ２，Ｉｎ２Ｏ３にＳｉＯ２を添加した従来の膜と比較しても、同等の屈折率と消衰係数を有する膜が得られる。
【００１１】
ここで、本発明の金属成分元素の含有割合を上記のごとく限定した理由は、以下のとおりである。
Ｚｒ：
Ｚｒが、不可避不純物を除いた全金属成分量に対する原子比で４７．６原子％を超えるとスパッタリングターゲットの比抵抗が上昇し、ＤＣスパッタが困難となる。なお、特許文献１の段落番号[００８５]などに記載のようなＺｒＯ２添加による効果（保護膜としての保存特性）を十分に得るためには、Ｚｒは６．１原子％以上であることが好ましい。
Ｉｎ（原子比）／Ｚｎ（原子比）：
Ｉｎ／Ｚｎが、４．６８を超えると焼結中に金属Ｉｎが溶出する場合がある。また、０．２２未満であると、「Semiconductor FPD World 2010．2 pp．38〜40」に記載のように、スパッタ膜が結晶化するおそれがある。スパッタ膜が結晶化すると、結晶粒界を経路とし水蒸気等が膜を通り抜けてしまうため、保護膜としての機能が低下するおそれがある。
【００１２】
本発明の酸化物スパッタリングターゲットの製造方法は、上記本発明の酸化物スパッタリングターゲットを製造する方法であって、ＺｒＯ２粉とＩｎ２Ｏ３粉とＺｎＯ粉とを混合して混合粉末を作製する工程と、該混合粉末を加圧焼結する工程と、を有していることを特徴とする。
また、本発明の酸化物スパッタリングターゲットの製造方法は、上記本発明の酸化物スパッタリングターゲットを製造する方法であって、Ｉｎ２Ｏ３粉とＺｎＯ粉とを混合し、この混合粉末を仮焼して一次混合粉末を作製する工程と、該一次混合粉末とＺｒＯ２粉とを混合して二次混合粉末を作製する工程と、該二次混合粉末を加圧焼結する工程と、を有していることを特徴とする。
【００１３】
すなわち、これらの酸化物スパッタリングターゲットの製造方法では、ＺｒＯ２粉とＩｎ２Ｏ３粉とＺｎＯ粉とを用いるので、Ｉｎ２Ｏ３とＺｎＯとが部分的に反応してＩｎ２Ｏ３が安定化され溶け出し難くなると共に、ＺｒＯ２が他の金属酸化物と反応せずにそのまま残ることで、ＺｒＯ２相の周囲を少なくともＩｎ酸化物とＺｎ酸化物とからなる相が囲んだ組織が得られる。このように半導体的な性質をもつ酸化物が導電経路を形成する組織を有した酸化物スパッタリングターゲットは比抵抗が小さくなり易く、ＤＣスパッタが可能となる。
【発明の効果】
【００１４】
本発明によれば、以下の効果を奏する。
すなわち、本発明に係る酸化物スパッタリングターゲットによれば、ＺｒＯ２，Ｉｎ２Ｏ３およびＺｎＯを含有し、ＺｒＯ２相の周囲がＩｎとＺｎとの酸化物からなる複合酸化物相を含む相で囲まれた組織を有し、特にＺｒＯ２，Ｉｎ２Ｏ３およびＺｎＯを含有し、Ｚｒ，Ｉｎ，Ｚｎの成分組成が、上記の関係を満たすので、ホットプレス等の加圧焼結で製造可能になり、生産性に優れていると共に、比抵抗が低く高密度が得られ、スパッタ中において割れやパーティクルの発生も低減することができる。
また、本発明に係る酸化物スパッタリングターゲットの製造方法によれば、ＺｒＯ２粉とＩｎ２Ｏ３粉とＺｎＯ粉とを用いることで、Ｉｎ２Ｏ３とＺｎＯとが部分的に反応してＩｎ２Ｏ３が安定化され溶け出し難くなると共に、ＺｒＯ２が他の金属酸化物と反応せずにそのまま残ることで、ＺｒＯ２相の周囲を少なくともＩｎ酸化物とＺｎ酸化物とからなる相が囲んだ組織が得られる。
したがって、本発明の酸化物スパッタリングターゲットを用いることで、直流マグネトロンスパッタにて高い成膜速度で透明度が高く屈折率の良好な膜を安定して成膜することができ、高記録容量の光記録媒体を構成する誘電体保護膜を作製するスパッタリングターゲットとして好適である。
【図面の簡単な説明】
【００１５】
【図１】本発明に係る酸化物スパッタリングターゲットおよびその製造方法の実施例において、作製したスパッタリングターゲットのＸ線回折（ＸＲＤ）結果を示すグラフである。
【図２】本発明に係る酸化物スパッタリングターゲットおよびその製造方法の実施例において、作製したスパッタリングターゲットの断面組織をＥＰＭＡにより測定した各元素の元素分布像である。
【発明を実施するための形態】
【００１６】
以下、本発明の酸化物スパッタリングターゲットおよびその製造方法の一実施形態を説明する。
【００１７】
本実施形態の酸化物スパッタリングターゲットは、高記録容量の光記録媒体を構成する誘電体保護膜を作製するためのスパッタリングターゲットであって、ＺｒＯ２，Ｉｎ２Ｏ３およびＺｎＯを含有し、ＺｒＯ２相の周囲がＩｎとＺｎとの酸化物からなる複合酸化物相を含む相で囲まれた組織を有する。
また、本実施形態の酸化物スパッタリングターゲットは、ＺｒＯ２，Ｉｎ２Ｏ３およびＺｎＯを含有し、不可避不純物を除いた全金属成分量に対する原子比で、Ｚｒ：Ａ％，ＩｎおよびＺｎ：残とされており、これらの成分組成が、０＜Ａ≦４７．６、０．２２≦Ｉｎ（原子比）／Ｚｎ（原子比）≦４．６８、の関係を満たしている。
【００１８】
この本実施形態の酸化物スパッタリングターゲットを製造する方法は、ＺｒＯ２粉とＩｎ２Ｏ３粉とＺｎＯ粉とを混合して混合粉末を作製する工程と、該混合粉末を加圧焼結する工程と、を有している。
【００１９】
この製法の一例について詳述すれば、まず酸化ジルコニウム（化学式：ＺｒＯ２）、酸化インジウム（化学式：Ｉｎ２Ｏ３）、酸化亜鉛（化学式：ＺｎＯ）の各原料粉末を、含有金属が所定の比率になるように秤量する。なお、原料の酸化ジルコニウムを部分安定化ジルコニア（例えば、Ｙ２Ｏ３やＣａＯを５〜１０ｗｔ％添加して製造された酸化ジルコニウム）としても構わない。
【００２０】
この秤量した原料粉末とその３倍量（重量比）のジルコニアボール（直径５ｍｍ）とをポリ容器に入れ、ボールミル装置にて１８時間湿式混合する。なお、この際の溶媒には、例えばアルコールを用いる。次に、得られた混合粉末を乾燥後、例えば目開き：５００μｍの篩にかけ、焼結体形成用の原料粉末とし、黒鉛製のモールドに充填した後、８００〜１２００℃、望ましくは９５０〜１１００℃にて２〜９時間、２００〜４００ｋｇｆ／ｃｍ２の圧力にて真空または不活性ガス雰囲気中でホットプレスし、スパッタリングターゲットとする。
【００２１】
また、本実施形態の酸化物スパッタリングターゲットを製造する別の方法は、Ｉｎ２Ｏ３粉とＺｎＯ粉とを混合し、この混合粉末を仮焼して一次混合粉末を作製する工程と、該一次混合粉末とＺｒＯ２粉とを混合して二次混合粉末を作製する工程と、該二次混合粉末を加圧焼結する工程と、を有している。
【００２２】
この製法の一例について詳述すれば、まず酸化インジウム、酸化亜鉛の各原料粉末を、含有金属が所定の比率になるように秤量する。この秤量した原料粉末とその３倍量（重量比）のジルコニアボール（直径５ｍｍ）とをポリ容器に入れ、ボールミル装置にて１８時間湿式混合する。なお、この際の溶媒には、例えばアルコールを用いる。次に、得られた混合粉末を乾燥後、例えば目開き：５００μｍの篩にかけ、９５０〜１１００℃にて２〜２０時間、大気中または酸素雰囲気中で焼成し、仮焼粉の一次混合粉末とする。
【００２３】
さらに、得られた一次混合粉末に酸化ジルコニウムを所定原子比になるように加え、この混合粉末とその５倍量（重量比）のジルコニアボール（直径５ｍｍ）とをポリ容器に入れ、ボールミル装置にて２４時間湿式混合して二次混合粉末とする。なお、この際の溶媒には、例えばアルコールを用いる。得られた二次混合粉末を乾燥後、例えば目開き：５００μｍの篩にかけ、焼結体形成用の原料粉末とし、黒鉛製のモールドに充填した後、８００〜１２００℃、望ましくは９５０〜１１００℃にて２〜９時間、２００〜４００ｋｇｆ／ｃｍ２の圧力にて真空または不活性ガス雰囲気中でホットプレスし、スパッタリングターゲットとする。
【００２４】
このように本実施形態の酸化物スパッタリングターゲットでは、ＺｒＯ２，Ｉｎ２Ｏ３およびＺｎＯを含有し、ＺｒＯ２相の周囲がＩｎとＺｎとの酸化物からなる複合酸化物相を含む相で囲まれた組織を有するので、比抵抗が下がり、高密度となる。
特に、ＺｒＯ２，Ｉｎ２Ｏ３およびＺｎＯを含有し、Ｚｒ，Ｉｎ，Ｚｎの成分組成が、上記の関係を満たすので、ホットプレス等の加圧焼結で製造可能になり、生産性に優れていると共に、比抵抗が低く高密度が得られ、割れやパーティクルの発生も低減することができる。また、比抵抗が低くなるため、ＲＦスパッタだけでなく、ＤＣスパッタも可能になる。なお、ＤＣスパッタの場合、成膜速度が高いと共に、スパッタ中に酸素を混合した雰囲気中でスパッタすることにより、酸素欠損を防ぎ、膜の透明度を維持することができる。また、従来のＳｉＯ２を入れた場合と同等の屈折率と消衰係数を有する膜が得られる。
【００２５】
また、本実施形態の酸化物スパッタリングターゲットの製造方法では、ＺｒＯ２粉とＩｎ２Ｏ３粉とＺｎＯ粉とを用いるので、ＩｎとＺｎとが部分的に反応してＩｎが安定化され溶け出し難くなると共に、Ｚｒが他の金属と反応せずにそのまま残ることで、ＺｒＯ２相の周囲を少なくともＩｎ酸化物とＺｎ酸化物とからなる相が囲んだ組織が得られる。
【実施例】
【００２６】
上記本実施形態に基づいて実際に作製した酸化物スパッタリングターゲットおよびその製造方法の実施例について、評価を行った結果を説明する。
［実施例１］
酸化ジルコニウム（純度：３Ｎ、平均粒径：１０μｍ）、酸化インジウム（純度：３Ｎ、平均粒径：６μｍ）、酸化亜鉛（純度：３Ｎ、平均粒径：１．４μｍ）の各原料粉末を、Ｚｒが０．６原子％、Ｉｎ/Ｚｎが２．５（原子比）になるように秤量した。
この秤量した原料粉末とその３倍量（重量比）のジルコニアボール（直径５ｍｍ）とをポリ容器に入れ、ボールミル装置にて１８時間湿式混合する。なお、この際の溶媒には、アルコールを用いた。次に、得られた混合粉末を乾燥後、目開き：５００μｍの篩にかけ、焼結体形成用の原料粉末とし、黒鉛製のモールドに充填した後、１０５０℃にて３時間、３５０ｋｇｆ／ｃｍ２の圧力にて真空ホットプレスし、実施例１のスパッタリングターゲットを得た。
【００２７】
［実施例２］
実施例１と同様の原料粉であって、Ｚｒが６．１原子％、Ｉｎ/Ｚｎが４．６８（原子比）になるように秤量した。秤量後の各工程は、実施例１と同様にして、実施例２のスパッタリングターゲットを作製した。
［実施例３］
実施例１と同様の原料粉であって、Ｚｒが４７．６原子％、Ｉｎ/Ｚｎが０．２２（原子比）になるように秤量した。秤量後の各工程は、実施例１と同様にして、実施例３のスパッタリングターゲットを作製した。
［実施例４］
実施例１と同様の原料粉であって、酸化インジウム、酸化亜鉛の各原料粉末を、Ｉｎ/Ｚｎが０．２２（原子比）になるように秤量した。この秤量した原料粉末とその３倍量（重量比）のジルコニアボール（直径５ｍｍ）とをポリ容器に入れ、ボールミル装置にて１８時間湿式混合する。なお、この際の溶媒には、アルコールを用いた。次に、得られた混合粉末を乾燥後、目開き：５００μｍの篩にかけ、焼結体形成用の原料粉末とし、黒鉛製のモールドに充填した後、１１００℃にて３時間、大気中にて焼成し、仮焼粉の一次混合粉末とした。
【００２８】
さらに、得られた一次混合粉末に酸化ジルコニウムが４７．６原子％になるように加え、この混合粉末とその５倍量（重量比）のジルコニアボール（直径５ｍｍ）とをポリ容器に入れ、ボールミル装置にて２４時間湿式混合して二次混合粉末とした。なお、この際の溶媒には、アルコールを用いた。得られた二次混合粉末を乾燥後、目開き：５００μｍの篩にかけ、１０５０℃にて３時間、３５０ｋｇｆ／ｃｍ２の圧力にて真空ホットプレスし、実施例４のスパッタリングターゲットを得た。
【００２９】
［比較例１］
実施例１と同様の原料粉であって、酸化インジウム、酸化亜鉛の各原料粉末を、Ｉｎ/Ｚｎが０．１５（原子比）になるように秤量した。秤量後の各工程は、実施例１と同様にして、比較例１のスパッタリングターゲットを作製した。
【００３０】
［比較例２］
実施例１と同様の原料粉であって、Ｚｒが４９．０原子％、Ｉｎ/Ｚｎが４．９（原子比）になるように秤量した。秤量後の各工程は、実施例１と同様にして、比較例２のスパッタリングターゲットを作製した。
【００３１】
［従来例］
酸化ジルコニウム（純度：３Ｎ、平均粒径：１０μｍ）、酸化インジウム（純度：３Ｎ、平均粒径：６μｍ）、酸化ケイ素（純度：４Ｎ、平均粒径：０．２μｍ）の各原料粉末を、Ｚｒが１６．９原子％、Ｉｎ/Ｓｉが３．０３（原子比）になるように秤量した。秤量後の各工程は、実施例１と同様にして、従来例のスパッタリングターゲットを作製した。
【００３２】
＜評価＞
各実施例・比較例のスパッタリングターゲットについて、ホットプレス後の金属溶出の有無を確認し、相対密度を求めた。
相対密度は、焼結体を所定寸法に機械加工した後、重量を測定し、嵩密度を求めた後、理論密度で割ることで、算出した。尚、理論密度は以下のようにして求めた。
【００３３】
【数１】
2012224903.tif 000003
【００３４】
金属溶出の有無は、Ｘ線回折測定の結果、金属の回折ピークが見られるか否かにより確認した。Ｘ線回折の測定条件は次のとおりである。
【００３５】
試料の準備：試料はＳｉＣ−Ｐａｐｅｒ（ｇｒｉｔ  １８０）にて湿式研磨、乾燥の後、測定試料とした。
装置：理学電気社製（ＲＩＮＴ−Ｕｌｔｉｍａ／ＰＣ）
管球：Ｃｕ
管電圧：４０ｋＶ
管電流：４０ｍＡ
走査範囲（２θ）：５°〜９０°
スリットサイズ：発散（ＤＳ）２／３度、散乱（ＳＳ）２／３度、受光（ＲＳ）０.８ｍｍ
測定ステップ幅：２θで０.０２度
スキャンスピード：毎分２度
試料台回転スピード：３０ｒｐｍ
評価の結果を表１に示す。また、実施例１のスパッタリングターゲットのＸ線回折測定結果を図１に示す。
【００３６】
【表１】
2012224903.tif 000004
【００３７】
表１より、ＺｎＯを含有させた実施例１では、金属の溶出がない高密度なスパッタリングターゲットが得られることがわかる。また、図１に示すように、実施例のスパッタリングターゲットでは、ＺｒＯ２に帰属する回折ピークが確認された。
【００３８】
＜ＥＰＭＡ分析＞
実施例１のスパッタリングターゲットについて、その組織観察をＥＰＭＡ（フィールドエミッション型電子線プローブ）にて、反射電子像（ＣＰ）および各元素の組成分布を示す元素分布像を用いて実施した。上記反射電子像および元素分布像を図２に示す。
なお、ＥＰＭＡによる元素分布像は、本来カラー像であるが、白黒像に変換して記載しているため、濃淡の淡い部分（比較的白い部分）が所定元素の濃度が高い部分となっている。
これら画像から、実施例１のスパッタリングターゲットは、ＺｒＯ２がそのまま残っており、その周囲をＩｎ酸化物とＺｎ酸化物とからなる相が囲んだ組織を有していることがわかる。
【００３９】
＜比抵抗測定＞
スパッタリングターゲットの比抵抗測定は、三菱化学製抵抗測定器ロレスタＧＰを用いて測定した。
【００４０】
なお、本発明の技術範囲は上記実施形態および上記実施例に限定されるものではなく、本発明の趣旨を逸脱しない範囲において種々の変更を加えることが可能である。
例えば、上記実施形態および上記実施例では、加圧焼結をホットプレスによって行っているが、他の方法としてＨＩＰ法（熱間等方加圧式焼結法）等を採用しても構わない。
【図１】
2012224903.tif 000005
【図２】
2012224903.tif 000006